【事件の表示】
　特許第２７０４６３７号「ポリジアルキルシロキサン−オレフィンブロック共重合体、その製造法、該共重合体を含を組成物及び該組成物からつくられた成形品」の特許に対する特許異議の申立てについて、次のとおり決定する。
【結論】
　訂正を認める。
　本件特許異議の申立てを却下する。
【理由】
Ｉ．手続の経緯
　本件特許第２７０４６３７号（以下「本件特許」という。）は、昭和６３年８月３０日に特許出願され、特許権の設定の登録がなされた後、東レ・ダウコーニング・シリコーン株式会社及び花王株式会社より、請求項１及び２に係る特許について特許異議の申立がなされたものであり、その後、特許取消理由の通知、訂正請求書の提出、訂正拒絶理由の通知、及び訂正請求書についての手続補正書の提出の各手続がなされたものである。
ＩＩ．訂正請求について
　上記の手続補正書による補正は、訂正請求書の要旨を変更するものではなく、そして、補正された訂正請求書による訂正は、以下のとおりである。
（ＩＩ−１）訂正の内容
訂正事項ａ（特許請求の範囲の訂正）
（ａ−１）特許請求の範囲の請求項１及び請求項２を削除する。
（ａ−２）特許請求の範囲の請求項３、４、５及び６を、それぞれ請求項１、２、３及び４に訂正する。
訂正事項ｂ（特許請求の範囲以外の訂正）
（ｂ−１）明細書第３頁第１０〜１４行（特許公報第２頁第３欄第２０〜２４行）を、「本発明は、ポリジアルキルシロキサン−オレフィンブロック共重合体を含む成形可能な組成物、及び該組成物からつくられたフィルム、シート及びチューブに関する。」と訂正する。
（ｂ−２）明細書第４頁第６〜８行（特許公報第２頁第４欄第１１〜１３行）を、「本発明は、シリコーンが有している、低機械的強度、低成膜性、低成型性等の欠点の改良された樹脂組成物を得ようとするものである。」と訂正する。
（ｂ−３）明細書第４頁第１０行〜第６頁第１４行（特許公報第２頁第４欄第１５〜４２行）を、「前記本発明の課題を解決するために、本発明者等は鋭意研究の結果、シリコーンの特性を備えたポリジアルキルシロキサン−オレフィンブロック共重合体を含み、押出成形、射出成型、、カレンダー、圧縮成形等通常の成形方法で成形可能な組成物を開発し、そして、滑り性、離型性、易酸素透過性、はっ水性、電気絶縁性等の性質を備え医療用部品、工業用部品、電気材料部品等に適用できる成形品を実現した。
　即ち、本発明は、エチレン系重合体１００重量部、次式（Ｉ）
（式中、Ｒは一価の炭化水素基を表わし、ａは１〜１０００の整数を表わし、ｂは５〜１００の整数を表わす。）で表わされる線状のポリジアルキルシロキサン−オレフィンブロツク共重合体０．０１〜３００重量部、好ましくは０．０５〜３００重量部、多官能モノマー０．０１〜１重量部及び有機過酸化物０．１〜１０重量部からなる成形可能な組成物、及び該組成物からつくったフィルム、シート及びチューブに関する。」と訂正する。
（ｂ−４）明細書第６頁第１５行〜第７頁第１４行（特許公報第２頁第４欄第４３行〜第３頁第５欄第８行）を、「本発明のポリジアルキルシロキサン−オレフィンブロック共重合体は、
次式（ＩＩ）
（式中、Ｒは一価の炭化水素基を表わし、ａは１〜１０００の整数を表す。）
で表わされる両末端にＳｉ−Ｈを有するポリジアルキルシロキサンと
次式（ＩＩＩ）
　ＣＨ２＝ＣＨ（ＣＨ２）ｂＣＨ３　　　（ＩＩＩ）
（式中、ｂは５〜１００の整数を表わす。）
で表わされるα−オレフィンとをヒドロシリル化触媒の存在下で反応させることにより得られるものであるが、（ＩＩＩ）式のα−オレフィンとしては、１−ペンテン、１−ヘキセン、１−オクテン、１−ドデセン、１−テトラデセン、１−へキサデセン、１−オクタデセン、１−エイコセン、１−ドエイコセン、１−テトラエイコセン、１−ヘキサエイコセン、１−オクタエイコセン、１−トリアコンテン、１−ドトリアコンテン、１−テトラトリアコンテン、１−ヘキサトリアコンテン、１−オクタトリアコンテン、１−テトラコンテン、１−ぺンタコンテン、１−ヘキサコンテン、１−ヘプタコンテン、１−オクタコンテン、１−ノナコンテン、１−デカコンテン等が例示される。そして、これらは単独または混合して使用することができる。」と訂正する。
（ｂ−５）明細書第１０頁第６行及び第２２第３行（特許公報第３頁第５欄第５０行及び第５頁第１０欄第３３行）の、「他官能モノマー」を「多官能モノマー」と訂正する。
（ｂ−６）明細書第１０頁第１０〜１４行（特許公報第３頁第６欄第３〜６行）の「１，１０ウンデカジエン１，１１ドデカジエン、１，１２トリデカジエン、１，１３テトラデカジエン１，１４ペンタデカジエン、１，１５ヘキサデカジエン１，１６へブタデカジエン、」を、「１，１０ウンデカジエン、１，１１ドデカジエン、１，１２トリデカジエン、１，１３テトラデカジエン、１，１４ペンタデカジエン、１，１５ヘキサデカジエン、１，１６ヘプタデカジエン、」と訂正する。
（ｂ−７）明細書第１７頁第９行、第１８頁第９行、第１９頁第１６行、第２１頁第７行（特許公報第４頁第７欄第４５行、第４頁第８欄第４７行、第５頁第９欄第１７行及び第５頁第９欄第３３行）の「イガノックス」を、「イルガノックス」と訂正する。
（ｂ−８）明細書第１４頁第１９行及び第１９頁第２行（特許公報第４頁第８欄第９行及び第５頁第１０欄第２行）の「（Ｉ）」を、「（１）」と訂正する。
（ｂ−９）明細書第２１頁第１７行〜第２２頁第１行（特許公報第５頁第１０欄第２８〜３１行）を、「本発明の組成物に用いるポリジアルキルシロキサン−オレフィンブロック共重合体は、シリコーンの特性、即ち、滑り性、離型性、易酸素透過性、はっ水性、電気絶縁性等を有し、更にエチレン系重合体に対する相溶性を有している。」と訂正する。
（ＩＩ−２）訂正の目的及び範囲、実質上の拡張又は変更、及び独立特許要件について
　訂正事項ａ−１は特許請求の範囲の減縮を目的とするもの、訂正事項ａ−２、ｂ−１〜ｂ−４及びｂ−９は明瞭でない記載の釈明を目的とするもの、及び訂正事項ｂ−５〜ｂ−８は誤記の訂正を目的とするものに夫々該当する。そしてそれらは願書に添付した明細書に記載した事項の範囲内の訂正であり、かつ実質上特許請求の範囲を拡張し又は変更するものとも認められない。
　上記訂正後の明細書の請求項１〜４に係る発明は、その請求項１〜４に記載された、
「【請求項１】　エチレン系重合体１００重量部、
次式（Ｉ）
（式中、Ｒは一価の炭化水素基を表し、ａは１〜１０００の整数を表わし、ｂは５〜１００の整数を表わす）
で表わされる線状ポリジアルキルシロキサン−オレフィンブロック共重合体０．０１〜３００重量部、多官能モノマー０．０１〜１重量部及び有機過酸化物０．１〜１０重量部からなる成形可能な組成物。
　【請求項２】　請求項１記載の組成物よりつくられたフィルム。
　【請求項３】　請求項１記載の組成物よりつくられたシート。
　【請求項４】　請求項１記載の組成物よりつくられたチューブ。」
のとおりのものであって、これらの発明については、特許出願の際独立して特許を受けることができないものとすべき理由は見出せない。
（ＩＩ−３）訂正の適否の結論
　以上のとおりであるから、本訂正は、特許法第１２０条の４第２項ただし書き、及び同条第３項で準用する同法第１２６条第２項から第４項までの規定を満足するので、当該訂正を認める。
ＩＩＩ．特許異議申立について
（ＩＩＩ−１）特許異議申立人の主張
　特許異議申立人東レ・ダウコーニング・シリコーン株式会社及び花王株式会社は、夫々、訂正前の請求項１及び２に係る特許は取り消すべきものであると主張している。
（ＩＩＩ−２）判断
　訂正前の請求項１及び２は訂正の結果削除され、特許異議申立の対象は存在しないものとなった。
ＩＶ．むすび
　以上のとおりであるから、結論のとおり決定する。
【異議決定日】
平成１１年６月１４日（１９９９．６．１４）
【訂正の要旨】
訂正事項ａ（特許請求の範囲の訂正）
（ａ−１）特許請求の範囲の請求項１及び請求項２を削除する。
（ａ−２）特許請求の範囲の請求項３、４、５及び６を、それぞれ請求項１、２、３及び４に訂正する。
訂正事項ｂ（特許請求の範囲以外の訂正）
（ｂ−１）明細書第３頁第１０〜１４行（特許公報第２頁第３欄第２０〜２４行）を、「本発明は、ポリジアルキルシロキサン−オレフィンブロック共重合体を含む成形可能な組成物、及び該組成物からつくられたフィルム、シート及びチューブに関する。」と訂正する。
（ｂ−２）明細書第４頁第６〜８行（特許公報第２頁第４欄第１１〜１３行）を、「本発明は、シリコーンが有している、低機械的強度、低成膜性、低成型性等の欠点の改良された樹脂組成物を得ようとするものである。」と訂正する。
（ｂ−３）明細書第４頁第１０行〜第６頁第１４行（特許公報第２頁第４欄第１５〜４２行）を、「前記本発明の課題を解決するために、本発明者等は鋭意研究の結果、シリコーンの特性を備えたポリジアルキルシロキサン−オレフィンブロック共重合体を含み、押出成形、射出成型、、カレンダー、圧縮成形等通常の成形方法で成形可能な組成物を開発し、そして、滑り性、離型性、易酸素透過性、はっ水性、電気絶縁性等の性質を備え医療用部品、工業用部品、電気材料部品等に適用できる成形品を実現した。
　即ち、本発明は、エチレン系重合体１００重量部、次式（Ｉ）
（式中、Ｒは一価の炭化水素基を表わし、ａは１〜１０００の整数を表わし、ｂは５〜１００の整数を表わす。）で表わされる線状のポリジアルキルシロキサン−オレフィンブロツク共重合体０．０１〜３００重量部、好ましくは０．０５〜３００重量部、多官能モノマー０．０１〜１重量部及び有機過酸化物０．１〜１０重量部からなる成形可能な組成物、及び該組成物からつくったフィルム、シート及びチューブに関する。」と訂正する。
（ｂ−４）明細書第６頁第１５行〜第７頁第１４行（特許公報第２頁第４欄第４３行〜第３頁第５欄第８行）を、「本発明のポリジアルキルシロキサン−オレフィンブロック共重合体は、
次式（ＩＩ）
（式中、Ｒは一価の炭化水素基を表わし、ａは１〜１０００の整数を表す。）
で表わされる両末端にＳｉ−Ｈを有するポリジアルキルシロキサンと
次式（ＩＩＩ）
　ＣＨ２＝ＣＨ（ＣＨ２）ｂＣＨ３　　　（ＩＩＩ）
（式中、ｂは５〜１００の整数を表わす。）
で表わされるα−オレフィンとをヒドロシリル化触媒の存在下で反応させることにより得られるものであるが、（ＩＩＩ）式のα−オレフィンとしては、１−ペンテン、１−ヘキセン、１−オクテン、１−ドデセン、１−テトラデセン、１−ヘキサデセン、１−オクタデセン、１−エイコセン、１−ドエイコセン、１−テトラエイコセン、１−ヘキサエイコセン、１−オクタエイコセン、１−トリアコンテン、１−ドトリアコンテン、１−テトラトリアコンテン、１−ヘキサトリアコンテン、１−オクタトリアコンテン、１−テトラコンテン、１−ペンタコンテン、１−ヘキサコンテン、１−ヘプタコンテン、１−オクタコンテン、１−ノナコンテン、１−デカコンテン等が例示される。そして、これらは単独または混合して使用することができる。」　と訂正する。
（ｂ−５）明細書第１０頁第６行及び第２２第３行（特許公報第３頁第５欄第５０行及び第５頁第１０欄第３３行）の、「他官能モノマー」を「多官能モノマー」と訂正する。
（ｂ−６）明細書第１０頁第１０〜１４行（特許公報第３頁第６欄第３〜６行）の「１，１０ウンデカジエン１，１１ドデカジエン、１，１２トリデカジエン、１，１３テトラデカジエン１，１４ペンタデカジエン、１，１５ヘキサデカジエン１，１６ヘプタデカジエン、」を、「１，１０ウンデカジエン、１，１１ドデカジエン、１，１２トリデカジエン、１，１３テトラデカジエン、１，１４ペンタデカジエン、１，１５ヘキサデカジエン、１，１６ヘプタデカジエン、」と訂正する。
（ｂ−７）明細書第１７頁第９行、第１８頁第９行、第１９頁第１６行、第２１頁第７行（特許公報第４頁第７欄第４５行、第４頁第８欄第４７行、第５頁第９欄第１７行及び第５頁第９欄第３３行）の「イガノックス」を、「イルガノックス」と訂正する。
（ｂ−８）明細書第１４頁第１９行及び第１９頁第２行（特許公報第４頁第８欄第９行及び第５頁第１０欄第２行）の「（Ｉ）」を、「（１）」と訂正する。
（ｂ−９）明細書第２１頁第１７行〜第２２頁第１行（特許公報第５頁第１０欄第２８〜３１行）を、「本発明の組成物に用いるポリジアルキルシロキサン−オレフィンブロック共重合体は、シリコーンの特性、即ち、滑り性、離型性、易酸素透過性、はっ水性、電気絶縁性等を有し、更にエチレン系重合体に対する相溶性を有している。」と訂正する。
　なお、訂正事項ａ−１は特許請求の範囲の減縮を目的とするもの、訂正事項ａ−２、ｂ−１〜ｂ−４及びｂ−９は明瞭でない記載の釈明を目的とするもの、及び訂正事項ｂ−５〜ｂ−８は誤記の訂正を目的とするものに夫々該当する。
（５４）【発明の名称】
ポリジアルキルシロキサン−オレフィンブロック共重合体、その製造法、該共重合体を含む組成物及び該組成物からつくられた成形品
（５７）【特許請求の範囲】
　　【請求項
１
（式中、Ｒは一価の炭化水素基を表し、ａは１〜１０００の整数を表わし、ｂ
は５〜１００の整数を表わす）
で表わされる線状ポリジアルキルシロキサン−オレフィンブロック共重合体０
．０１〜３００重量部、多官能モノマー０．０１〜１重量部及び有機過酸化物
０．１〜１０重量部からなる成形可能な組成物。
　　【請求項
２
１
　　【請求項
３
１
　　【請求項
４
１
【発明の詳細な説明】
（産業上の利用分野）
　本発明は、ポリジアルキルシロキサン−オレフィンブロック共重合体を含む成形可能な組成物、及び該組成物からつくられたフィルム、シート及びチューブに関する。
　本発明により得られる、フィルム、シート、チューブ等の成形物は、滑り性、離型性、易酸素透過性、はっ水性、電気絶縁性等の性能を必要とする分野に適用することができる。
（従来の技術）
　シリコーンは、その滑り性、離型性、易酸素透過性、はっ水性、電気絶縁性等の優れた性質から、広く使用されてきているが、機械的強度が低く、成膜が困難で、成型性が劣るという欠点を有している。　
（発明が解決しようとする課題）
　本発明は、シリコーンが有している、低機械的強度、低成膜性、低成型性等の欠点の改良された樹脂
組成物
（課題を解決するための手段）
　前記本発明の課題を解決するために、本発明者等は鋭意研究の結果、シリコーンの特性を備えたポリジアルキルシロキサン−オレフィンブロック共重合体を含み、押出成形、射出成型、カレンダー、圧縮成形等通常の成形方法で成形可能な組成物を開発し、そして、滑り性、離型性、易酸素透過性、はっ水性、電気絶縁性等の性質を備え医療用部品、工業用部品、電気材料部品等に適用できる成型品を実現した。
　即ち、本発明は、エチレン系重合体１００重量部、次式（Ｉ）
（式中、Ｒは一価の炭化水素基を表わし、ａは１〜１０００の整数を表わし、ｂは５〜１００の整数を表わす。）
で表わされる線状のポリジアルキルシロキサン−オレフィンブロック共重合体０．０１〜３００重量部、好ましくは０．０５〜３００重量部、多官能モノマー０．０１〜１重量部及び有機過酸化物０．１〜１０重量部からなる成形可能な組成物、及び該組成物からつくったフィルム、シート及びチューブに関する。
　本発明のポリジアルキルシロキサン−オレフィンブロック共重合体は、
次式（ＩＩ）
（式中、Ｒは一価の炭化水素基を表わし、ａは１〜１０００の整数を表す。）
で表わされる両末端にＳｉ−Ｈを有するポリジアルキルシロキサンと
次式（ＩＩＩ）
　ＣＨ２＝ＣＨ（ＣＨ２）ｂＣＨ３　　　　　　　　　　　（ＩＩＩ）
（式中、ｂは５〜１００の整数を表わす。）
で表わされるα−オレフィンとをヒドロシリル化触媒の存在下で反応させることにより得られるものであるが、（ＩＩＩ）式のα−オレフィンとしては、１−ペンテン、１−ヘキセン、１−オクテン、１−ドデセン、１−テトラデセン、１−ヘキサデセン、１−オクタデセン、１−エイコセン、１−ドエイコセン、１−テトラエイコセン、１−ヘキサエイコセン、１−オクタエイコセン、１−トリアコンテン、１−ドトリアコンテン、１−テトラトリアコンテン、１−ヘキサトリアコンテン、１−オクタトリアコンテン、１−テトラコンテン、１−ペンタコンテン、１−ヘキサコンテン、１−ヘプタコンテン、１−オクタコンテン、１−ノナコンテン、１−デカコンテン等が例示される。そして、これらは単独または混合して使用することができる。
　ヒドロシリル化触媒としては、過酸化物触媒、白金誘導体触媒、アゾ化合物触媒等が用いられるが、具体的には、酸化白金酸や不活性担体に担持させた白金触媒等が例示される。本反応を行う際には、溶剤の使用は特に必要ではないが、反応原料が相互に溶け合わないときにはあらかじめ反応前に不活性溶剤を加えておいてもよい。適切な不活性溶剤としては、ベンゼン、トルエン、ヘキサン等が例示される。
　上記の製造方法を更に詳細に説明すると、両末端にＳｉ−Ｈを有するポリジアルキルシロキサンとα−オレフィンおよび触媒、必要に応じて不活性溶剤を反応容器に仕込み、窒素雰囲気下で加熱かくはんする。この反応を系の粘度上昇が停止するまで行なう。このようにして得られた反応物を中和精製することによって、本発明のポリジアルキルシロキサン−オレフィンブロック共重合体を得ることができる。このとき、反応当量として式（ＩＩ）のポリジアルキルシロキサンを一般式（ＩＩＩ）のα−オレフィンに比べて過剰に仕込んで反応させるとＳｉＨ反応基を含有する生成物を得ることができ、逆に過少に仕込んで反応させるとビニル反応基を含有する生成物を得ることができる。
　式（Ｉ）のポリジアルキルシロキサン−オレフィンブロック共重合体は、シリコーンの特性、即ち、滑り性、離型性、易酸素透過性、はっ水性、電気絶縁性等を備えているが、該共重合体はエチレン系重合体と相溶性を有しており、エチレン系重合体に該共重合体を配合し、これに多官能モノマー及び有機過酸化物を添加した組成物は、成膜性や成形性も優れており、ポリエチレンなどの成形に一般的に使用されている成形機によってフィルムやチューブに加工することができる。
　本発明の組成物において使用されるエチレン系重合体とは、エチレンを主成分とする重合体であり、高圧法ポリエチレン、線状低密度ポリエチレン（ＬＬＤＰＥ）、エチレン−α−オレフィン共重合体、エチレン−酢酸ビニル共重合体、エチレン−アクリル酸共重合体、エチレン−メタクリル酸共重合体、エチレン−アクリル酸メチル共重合体、エチレン−メタクリル酸メチル共重合体、エチレン−アクリル酸エチル共重合体、エチレン−メタアクリル酸エチル共重合体、エチレン−ビニルアルコール共重合体、あるいは、エチレン−プロピレン−ジエン三元共重合体その他が挙げられる。
　本発明の組成物において使用される多官能モノマーとして、以下の化合物が挙げられる。１，５ヘキサジエン、１，６ヘプタジエン、１，７オクタジエン、１，８ノナジエン、１，９デカジエン、１，１０ウンデカジエン
、
、
、
　本発明の組成物において使用される有機過酸化物は、分解温度が半減期１０分間で１００〜２２０℃のものが望ましく、次のものが例として挙げられる。
ただし、括弧内は、分解温度（℃）である。
　コハク酸ペルオキシド（１１０）、ベンゾイルペルオキシド（１１０）、ｔ−ブチルペルオキシ−２−エチルヘキサノエート（１１３）、ｐ−クロロベンゾイルペルオキシド（１１５）、ｔ−ブチルペルオキシイソブチレート（１１５）、ｔ−ブチルペルオキシイソプロピルカ−ボネート（１３５）、ｔ−ブチルペルオキシラウレート（１４０）、２，５−ジメチル−２，５−ジ（ベンゾイルペルオキシ）ヘキサン（１４０）、ｔ−ブチルペルオキシアセテート（１４０）、ジーｔ−ブチルジペルオキシフタレート（１４０）、ｔ−ブチルペルオキシマレイン酸（１４０）、シクロヘキサノンペルオキシド（１４５）、ｔ−ブチルペルオキシベンゾエート（１４５）、ジクミルペルオキシド（１５０）、２，５−ジメチル−２，５−ジ（ｔ−ブチルペルオキシ）ヘキサン（１５５）、ｔ−ブチルクミルペルオキシド（１５５）、ｔ−ブチルヒドロペルオキシド（１５８）、ジ−ｔ−ブチルペルオキシド（１６０）、２，５−ジメチル−２，５−ジ（ｔ−ブチルペルオキシ）ヘキシン３（１７０）、ジ−イソプロピルベンゼンヒドロペルオキシド（１７０）、ｐ−メンタンヒドロペルオキシド（１８０）、２，５−ジメチルヘキサン−２，５−ジヒドロペルオキシド（２１３）。
　本発明の組成物において使用される、ポリジルアルキルシロキサン−オレフィンブロック共重合体は、エチレン系ポリマー１００重量部に対し、０．０１部以上必要であり、好ましくは０．０５〜３００部必要である。０．０１部より少ないと、シリコーンの特性が現われにくい。また、３００部より多いと、成膜性等が困難になることがある。
　多官能モノマーは、エチレン系ポリマー１００重量部に対し、０．０１部以上必要である。０．０１部より少ないと反応が殆ど進行しない。
　また有機過酸化物は、エチレン系ポリマー１００重量部に対し、０．１〜１０部必要である。０．１部より少ないと反応が殆ど進行せず、１０部より多いと、樹脂の成形性を損なうことがある。
　本発明の組成物には必要により、酸化安定剤、紫外線安定剤、無機充填剤、顔料、難燃剤、ゴム類などを配合することができる。
　本発明の組成物を加熱混練することにより、均一化しフィルム、シート及びチューブ等に押し出し成形等が可能になる。加熱混練は、バンバリーミキサー、２軸押出機その他、通常の混練装置で行なうことができる。加熱温度は、１００℃〜３００℃程度が望ましい。
（実施例）
実施例１
　（１）式で表される、ポリシロキサン１００部と、ダイヤレン２０８（三菱化成製α−オレフィン：Ｃ２０，Ｃ２２，Ｃ２４，Ｃ２６，Ｃ２８の混合物）３０部とから、塩化白金酸を触媒として、ブロック共重合体を得た。
　　　　
　このブロック共重合体は、２５℃でワックス状であった。
　メルトインデックス２．５ｇ／１０ｍｉｎ、酢酸ビニル含量１８ｗｔ％のエチレン−酢酸ビニル共重合体（日本ユニカー製）１００部、上記ブロック共重合体４０部、トリアリルトリメリテート（和光純薬製）１部及び、ジクミルペルオキシド２部、イルガノックス１０１０（チバガイギー製酸化防止剤）０．１部をブラベンダープラストグラフで、１６０℃で２０分間混練した後、圧縮成形法で厚さ１ｍｍのシートにした。この混練物のメルトインデックスは３０ｇ／１０ｍｉｎであり、また、引張強さ８０ｋｇ／ｃｍ２、伸びが３５０％の表面に殆どシリコーンのにじみだしのないシートであった。このシートをペレット化したものは、ブラベンダープラストグラフの押し出し装置で、１６０℃でテープに押し出すことができた。
比較例１
　実施例１と同様にして、トリアリルトリメリテートを添加せずに混練しようとしたが、スリップしてしまい、均一物が得られなかった。
比較例２
　実施例１と同様にして、ジクミルペルオキシドを添加せずに混練しようとしたが、スリップしてしまい、均一物が得られなかった。
実施例２
　（２）式で表される、ポリシロキサン１００部と、ダイヤレン３０（三菱化成製α−オレフィン：Ｃ３０以上の混合物）７部とから、塩化白金酸を触媒として、ブロック共重合体を得た。
　　　
　このブロック共重合体は、２５℃でワックス状であった。
　メルトインデックス６．０ｇ／１０ｍｉｎ、アクリル酸エチル含量１８ｗｔ％のエチレン−アクリル酸エチル共重合体（日本ユニカー製）１００部、上記ブロック共重合体３０部、トリアリルイソシアヌレート（日本化成製）１部及び、ジクミルペルオキシド２部、イルガノックス１０１０（チバガイギー製酸化防止剤）０．１部をブラベンダープラストグラフで、１６０℃で３０分間混練した後、圧縮成形法で厚さ１ｍｍのシートにした。この混練物のメルトインデックスは４０ｇ／１０ｍｉｎであり、また、引張強さ６０ｋｇ／ｃｍ２、伸びが３００％の表面に殆どシリコーンのにじみだしのないシートであった。このシートをペレット化したものは、ブラベンダープラストグラフの押し出し装置で１６０℃でテープに押し出すことができた。
実施例３
　メルトインデックス４．７ｇ／１０ｍｉｎ、密度０．９００の、エチレン−ブテン−１共重合体（ユニオンカーバイド製）１００部、実施例１で得たブロック共重合体３５部、トリアリルイソシアヌレート（日本化成製）１部及び、ジクミルペルオキシド２部、イルガノックス１０１０（チバガイギー製酸化防止剤）０．１部をブラベンダープラストグラフで、１００℃で１０分間混練後、１６０℃で１０分間混練した後、圧縮成形法で厚さ１ｍｍのシートにした。この混練物のメルトインデックスは３０ｇ／１０ｍｉｎであり、また、引張強さ１２０ｋｇ／ｃｍ２、伸びが６００％の表面に殆どシリコーンのにじみだしのないシートであった。このシートをペレット化したものは、ブラベンダープラストグラフの押し出し装置で１６０℃でテープに押し出すことができた。
実施例４
　（
１
　このブロック共重合体は、２５℃でワックス状であった。
　メルトインデックス２．５ｇ／１０ｍｉｎ、酢酸ビニル含量１８Ｗｔ％のエチレン−酢酸ビニル共重合体（日本ユニカー製）１００部、上記ブロック共重合体４０部、トリアリルトリメリテート（和光純薬製）１部及び、ジクミルペルオキシド２部、イルガノックス１０１０（チバガイギー製酸化防止剤）０．１部をブラベンダープラストグラフで、１６０℃で２０分間混練した後、造粒機でペレットを得た。このペレットを、Ｌ／Ｉ）＝２４の４０ｍｍφフルフライトスクリュー押出機にて、１７０℃の押出温度でブロー比１．６の条件で、７０μのインフレーションフィルムを得た。このフィルムは、破断強度２１０ｋｇ／ｃｍ２であり実用性を充分に備えたものである。
実施例５
　（２）式で表わされる、ポリシロキサン１００部と、ダイヤレン６１０（三菱化成製α−オレフィン：Ｃ６，Ｃ８，Ｃ１０の混合物）７部とから、塩化白金酸を触媒として、ブロック共重合体を得た。
　このブロック共重合体は、２５℃でワックス状であった。
　メルトインデックス６．０ｇ／１０ｍｉｎ、アクリル酸エチル含量１８ｗｔ％のエチレン−アクリル酸エチル共重合体（日本ユニカー製）１００部、上記ブロック共重合体３０部、トリアリルイソシアヌレート（日本化成製）１部及び、ジクミルペルオキシド２部、イルガノックス１０１０（チバガイギー製酸化防止剤）０．１部をブラベンダープラストグラフで、１６０℃で３０分間混練した後、造粒機でペレットを得た。このペレットを、Ｌ／Ｄ＝２４の２０ｍｍ径押出機により、温度１９０゜Ｃで外径１０ｍｍ、肉厚２ｍｍのチューブを得た。破断強度８０ｋｇ／ｃｍ２であり、実用性を充分に備えたものである。
（発明の効果）
　本発明の
組成物に用いる
　そして、エチレン系重合体に該共重合体を配合し、これに多官能性モノマー及び有機過酸化物を配合した本発明の組成物は、エチレン系重合体の成形に一般に使用されている成形機で成形品に成形することができ、得られた成型品は滑り性、離型性、易酸素透過性、はっ水性、電気絶縁性等の性質を備えており、医療用部品、工業用部品、電気材料部品等広範囲の分野に使用できる極めて優れた物性を有するものである。